СИСТЕМА УПЛОТНЕНИЯ ШТОКА

1. Система уплотнения штока, содержащая амортизирующее кольцо, уплотнение штока и пылезащитное уплотнение, расположенные последовательно в этом порядке от стороны гидравлической жидкости к наружной стороне в кольцевом зазоре между двумя элементами при возвратно-поступательном движении, отличающаяся тем, что амортизирующее кольцо выполнено из термопластичного полиуретанового формуемого продукта, полученного посредством воздействия на термопластичный полиуретановый формуемый продукт, полученный по реакции между (А) поликарбонатдиолом с высокой молекулярной массой, имеющим среднечисленную молекулярную массу Mn 500-6000, (В) ароматическим диизоцианатом и (С) диолом с низкой молекулярной массой в качестве агента для удлинения цепи при отношении NCO/OH от 0,95 до 1,20, термической обработки при условиях, чтобы температура (Tg) стеклования твердых фаз стала 170°С или выше и эндотермическая пиковая площадь (ΔН) при Tg стала 5 J/g или больше, посредством дифференциальной сканирующей калориметрии.
2. Система по п.1, в которой кольцевой зазор между двумя элементами при возвратно-поступательном движении представляет собой кольцевой зазор между штоком и цилиндром.
3. Система по п.1, в которой термопластичный полиуретановый формуемый продукт представляет собой продукт, термически обработанный при условиях, чтобы переходная температура (Tg) стеклования твердых фаз составляла 170-230°С.
4. Система по п.1, в которой термопластичный полиуретановый формуемый продукт представляет собой продукт, термически обработанный при температуре не ниже температуры стеклования мягких фаз и не выше температуры (Tg) стеклования твердых фаз.
5. Система по п.4, в которой термопластичный полиуретановый формуемый продукт представляет собой продукт, термически обработанный при 135-170°С в течение 10-100 ч.